(57)【要約】【課題】従来のスピーカ用の発泡ゴムエッジは生産効率が悪いため低コスト化ができず、熱可塑性エラストマーエッジは、変形しやすいため薄肉成形が困難であるという課題を有するものであった。【解決手段】熱可塑性エラストマーに、平均粒径が４０μｍ以下の微細なマイカと、発泡剤とを添加してスピーカ用エッジ材料を構成し、これを射出成形によりエッジ形状を形成することで、成形収縮率の小さいエラストマーエッジが得られ、射出成形による内部応力を緩和し、歪を残さず成形できるため、より薄肉成形することができ、リニアリティーが良く、軽量で、高い内部損失を有し、耐久性に優れ、製造が容易でばらつきが少なく、防水性能にも優れるという高品質、高信頼性が実現できる。【選択図】図１
2011239248.tif 000002
【特許請求の範囲】
【請求項１】
射出成形により形状を形成するためのスピーカ用エッジ材料であって、前記スピーカ用エッジ材料は、熱可塑性エラストマーに、平均粒径が４０μｍ以下の微細なマイカと、発泡剤とを添加してなるスピーカ用エッジ材料。
【請求項２】
マイカの平均粒径を１０μｍ以下とした請求項１記載のスピーカ用エッジ材料。
【請求項３】
マイカの平均粒径を１μｍ以下とした請求項１記載のスピーカ用エッジ材料。
【請求項４】
マイカの混入比率を２０重量％以上で、かつ５０重量％以下とした請求項１記載のスピーカ用エッジ材料。
【請求項５】
竹材料をさらに含む請求項１記載のスピーカ用エッジ材料。
【請求項６】
竹材料の混入比率を５重量％以上で、かつ３０重量％以下とした請求項５記載のスピーカ用エッジ材料。
【請求項７】
竹材料は、竹繊維または竹パルプのうちの少なくともいずれか１つとした請求項５記載のスピーカ用エッジ材料。
【請求項８】
竹繊維、竹パルプは平均繊維長が１ｍｍ以下とした請求項７記載のスピーカ用エッジ材料。
【請求項９】
竹繊維、竹パルプは平均繊維径が１０μｍ以下のミクロフィブリル状態まで微細にした請求項７記載のスピーカ用エッジ材料。
【請求項１０】
竹材料は、竹粉、竹炭粉、竹の葉から抽出した二酸化珪素成分のプラントオパールの少なくともいずれか１つとした請求項５記載のスピーカ用エッジ材料。
【請求項１１】
竹粉、竹炭粉、竹の葉から抽出した二酸化珪素成分のプラントオパールは、平均粒径を１０μｍ以上で、かつ５０μｍ以下とした請求項１０記載のスピーカ用エッジ材料。
【請求項１２】
相溶化剤をさらに含む請求項１記載のスピーカ用エッジ材料。
【請求項１３】
相溶化剤はメタクリロキシ基を有するシラン化合物とした請求項１２記載のスピーカ用エッジ材料。
【請求項１４】
請求項１から請求項１３記載のいずれか１つのスピーカ用エッジ材料を射出成形して形状を形成したスピーカ用エッジ。
【請求項１５】
請求項１４記載のスピーカ用エッジと振動板本体とを結合したスピーカ用振動板。
【請求項１６】
スピーカ用エッジと振動板本体とを同時に一体成形した請求項１５記載のスピーカ用振動板。
【請求項１７】
振動板本体を、紙または樹脂からなる材料とした請求項１５記載のスピーカ用振動板。
【請求項１８】
紙からなる振動板は、竹繊維を含む請求項１７記載のスピーカ用振動板。
【請求項１９】
樹脂からなる振動板は、ポリプロピレンを５０重量％以上含むとともに、強化材として竹材料を含む請求項１７記載のスピーカ用振動板。
【請求項２０】
樹脂からなる振動板は、ポリプロピレンを５０重量％以上含むとともに、植物由来のポリ乳酸樹脂を５重量％以上でかつ３０重量％以下含む請求項１７記載のスピーカ用振動板。
【請求項２１】
磁気回路と、前記磁気回路に結合されたフレームと、前記フレームの外周部に結合された請求項１５記載のスピーカ用振動板と、前記スピーカ用振動板に結合されるとともに、その一部が前記磁気回路から発生する磁束の作用範囲内に配置されたボイスコイルとを備えたスピーカ。
【請求項２２】
請求項２１記載のスピーカを搭載した電子機器。
【請求項２３】
請求項２１記載のスピーカを移動手段に備えた装置。
【発明の詳細な説明】
【技術分野】
【０００１】
本発明は、車載用途を含めた各種音響機器や映像機器に使用されるスピーカ用エッジ材料やスピーカ用エッジ、スピーカ用振動板、スピーカ、電子機器および装置に関するものである。
【背景技術】
【０００２】
スピーカ用のエッジは、振動板の外周を支持して正しい位置に保持するとともに、振動板の動きに追従して柔軟で自在に動き、横ぶれに対してはこれを制動する役目を担っている。
【０００３】
その求められる性能はリニアリティーが良いこと、軽量であること、高い内部損失を有していること、耐久性に優れていること、製造が容易でばらつきが少なく、安価なことである。
【０００４】
また、近年では車載用を中心に防水性も重要な特性の一つとなってきている。
【０００５】
これらの要求特性を満たすために、様々な材料がエッジとして使用されている。
【０００６】
例えば、天然繊維や合成繊維の織布に、ゴムやアクリル等の比較的柔軟で内部損失の大きい物質をコーティングし、さらに、必要に応じて硬度のコントロール用に熱硬化性樹脂を含浸させたシート材料を所定の形状に加熱成形した布エッジがある。
【０００７】
この布エッジは、軽量でばらつきが少なく、安価であるが、昨今の車載用途では防水加工を必要とし、また熱硬化性樹脂を含浸させるために内部損失が小さくなり、歪が生じやすくなる。
【０００８】
また、発泡ウレタンシートを所定の形状に加熱成形した発泡ウレタンエッジがある。
【０００９】
この発泡ウレタンエッジは、上述の布エッジと比較して、リニアリティーが良く、制振性に優れているが、耐候性に弱く、さらに、品質ばらつきが大きく、信頼性にも劣るという欠点を有している。
【００１０】
また、加硫ゴムエッジでは、加硫ゴムは柔軟で制振性に優れ、耐熱性、防水性にも優れているが、加硫に要する時間が必要で成形サイクルが長いという欠点を持ち、結果として低コスト化できないという課題を有している。
【００１１】
さらに、ゴムエッジは重量が大きいため、これを使用すると振動系の重量が大きくなり、スピーカの能率を下げる要因にもなり、よって最近ではゴムエッジの重量を小さくするため、加硫タイプの発泡ゴムエッジも多用されている。
【００１２】
一方、この加硫ゴムの代替材料として、シート成形や射出成形をすることができる熱可塑性エラストマーを用いたエッジも多く開発されている。
【００１３】
尚、この出願の発明に関する先行技術文献情報としては、例えば、特許文献１、特許文献２、特許文献３および特許文献４が知られている。
【先行技術文献】
【特許文献】
【００１４】
【特許文献１】特開２００３−０３７８８９号公報
【特許文献２】特開２００１−１０３５９５号公報
【特許文献３】特開２００３−７８９９８号公報
【特許文献４】特開平７−１３１８８８号公報
【発明の概要】
【発明が解決しようとする課題】
【００１５】
上述のように、エッジに求められる要求事項と高信頼性をバランス良く保っているエッジ材料の１つは発泡ゴムエッジであるが、この発泡ゴムエッジも成形工程においては加硫時間を必要とするため成形サイクルが長く、金型の汚染度も激しく、製造エネルギーが高いものとなるため、生産効率が良くないものであり、低コスト化ができないという課題を有するものであった。
【００１６】
また、量産においては、生産性を向上させてコスト低減を図るために、成形工程での金型取り数を多くする必要があり、よって、薄肉で寸法精度の高い要求事項に対し、ばらつきが発生しやすいという品質上の課題を有するものであった。
【００１７】
本発明は、上記課題を解決し、エッジ材料に要求されるリニアリティーが良く、軽量であり、高い内部損失を有し、耐久性に優れ、製造が容易でばらつきが少なく、そして防水性能にも優れるという性能の高いスピーカ用エッジ材料およびスピーカ用エッジならびにスピーカ用振動板を提供することを目的とするものである。
【課題を解決するための手段】
【００１８】
上記目的を達成するために、本発明は、射出成形により形状を形成するためのスピーカ用エッジ材料で、熱可塑性エラストマーに、平均粒径が４０μｍ以下の微細なマイカと、発泡剤とを添加してスピーカ用エッジ材料を構成している。
【００１９】
この構成により、成形収縮率の小さいエラストマーが得られ、射出成形による内部応力を緩和し、歪を残さず成形できるため成形品の変形や反りを抑制し、より薄肉成形することができるため、リニアリティーが良く、軽量で、高い内部損失を有し、耐久性に優れ、製造が容易でばらつきが少なく、そして防水性能にも優れるという性能の高いスピーカ用エッジ材料とすることができる。
【発明の効果】
【００２０】
以上のように本発明は、成形収縮率の小さいエラストマーが得られ、射出成形による内部応力を緩和し、歪を残さず成形できるため成形品の変形や反りを抑制し、より薄肉成形することができるため、リニアリティーが良く、軽量で、高い内部損失を有し、耐久性に優れ、製造が容易でばらつきが少なく、そして防水性能にも優れるという性能の高いスピーカ用エッジ材料とすることができる。
【００２１】
よって、この構成により、成形収縮率の小さいスピーカ用エラストマーエッジが得られるため、射出成型により一体成形する際の内部応力を緩和し、歪を残さず成形できるため成形品の変形や反りを抑制し、形状の自由度が大きくなり、かつより薄肉成形することができる。
【００２２】
また、射出成形であるため寸法制度が高く、生産性を向上させることができる。
【００２３】
その上、より生産性を向上させるために多数個取りにした場合でも、加硫ゴムのような大きな成形ばらつきはなく、金型汚染も少なくなる。
【００２４】
また、成形品のランナー部分をリサイクル活用できるため、環境にも優しく、材料利用率が向上し、低コスト化することが可能となる。
【００２５】
さらに、ローリング発生を抑制することが可能となり、品質安定性が高く特性の良好化を図ることができる。
【図面の簡単な説明】
【００２６】
【図１】本発明の一実施の形態におけるスピーカ用エッジ材料の外観図
【図２】本発明の一実施の形態におけるスピーカ用エッジの一部分を示す断面斜視図
【図３】本発明の一実施の形態におけるスピーカ用振動板の断面図
【図４】本発明の一実施の形態におけるスピーカの断面図
【図５】本発明の一実施の形態におけるスピーカの周波数特性を示す図
【図６】従来のスピーカの周波数特性を示す図
【図７】本発明の一実施の形態における電子機器の外観図
【図８】本発明の一実施の形態における装置の断面図
【発明を実施するための形態】
【００２７】
以下、本発明の実施の形態について説明する。
【００２８】
（実施の形態１）
以下、実施の形態１を用いて、本発明について説明する。
【００２９】
図１は本発明の一実施の形態におけるスピーカ用エッジ材料の外観図を示したものであり、図２は本発明の一実施の形態におけるスピーカ用エッジの一部分を示す断面斜視図を示したものであり、図３は本発明の一実施の形態におけるスピーカ用振動板の断面図を示したものである。
【００３０】
図１に示すように、スピーカ用エッジ材料２９Ａは、平均粒径が４０μｍ以下の微細なマイカ２９ａと、発泡剤２９ｂと、熱可塑性エラストマー２９ｃとで構成したものである。
【００３１】
ここで、マイカ２９ａはエッジ材の耐熱性向上だけでなく、成形収縮の抑制による寸法安定性の向上と、材料自体の内部損失を上げることで制振性を向上させることができ、精度の向上とともに、性能の高いエッジを得ることができるエッジ材となる。
【００３２】
また、熱可塑性エラストマー２９ｃに含まれるワックスのような油分が表面にブリードアウトするのを抑制できるため、高品質、高信頼性が実現できる。
【００３３】
上述のマイカ添加による効果は、マイカの平均粒径が小さいものほど優れているが、エッジの成形性とエッジ成形肉厚、及びマイカの分散性を実用範囲で考慮した際、特に平均粒径が４０μｍ以下の微細なマイカが望ましい。
【００３４】
発泡剤２９ｂは、熱可塑性エラストマー２９ｃを発泡させて軽量化や内部損失を向上させるとともに、流動性を助長する役割があり、成形品のショートショットやひけを解消することができる。
【００３５】
さらに、マイカ２９ａは、平均粒径が１０μｍ以下がより望ましく、薄肉成形にするほど粒径がより小さい方が望ましい。
【００３６】
また、マイカ２９ａの平均粒径が１μｍより小さい方が、より一層効果を発揮させることができる。
【００３７】
次に、マイカ２９ａの混入比率は、２０重量％以上で、かつ５０重量％以下が望ましい。
【００３８】
ここで、マイカ２９ａの混入比率が、２０重量％より少ないと効果を有効に発揮させることができない。
【００３９】
また、マイカ２９ａの混入比率が、５０重量％を超えるとエッジ材料の流動性が低下して薄肉成形が困難になることに加え、上下振幅に必要なエッジ材料の伸びを確保できなくなる可能性がある。
【００４０】
さらに、スピーカ用エッジ材料２９Ａは、竹材料を含んで構成しても良い。
【００４１】
竹材料を含んで構成させることで、弾性率、内部損失が高まり、音質を向上させることができ、更に、材料強度も同時に高めることが可能であるため、高信頼性も実現できる。
【００４２】
ここで、竹材料は竹繊維、竹粉、竹炭粉、竹の葉から抽出したプラントオパールのいずれでも良いが、要求される特性に合わせて使い分けることが望ましい。
【００４３】
竹繊維は、パルプ状になった竹パルプでも良く、混入することで弾性率を向上させることができる。
【００４４】
ここで、竹繊維は単に竹材料からなる繊維全般のことを指し、化学的もしくは機械的に竹材料をほぐして繊維状にしたものを竹パルプと呼び、更に詳述するならば、竹繊維を分離して懸濁液状にしたものや厚紙状にしたものも含まれる。
【００４５】
竹繊維、竹パルプは平均繊維長が１ｍｍ以下であることが望ましい。
【００４６】
竹繊維、竹パルプの平均繊維長が１ｍｍ以下であれば、十分叩解されており、成形時に高い分散性が得られ、高生産性が実現できると同時に、十分な補強効果も得られる。
【００４７】
竹繊維、竹パルプの平均繊維長が１ｍｍより長くなるとエラストマーへの分散工程に時間を要し、生産性が低下する。
【００４８】
竹繊維、竹パルプは平均繊維径が１０μｍ以下のミクロフィブリル状態まで微細にすることが望ましい。
【００４９】
竹繊維、竹パルプは平均繊維径が１０μｍ以下のミクロフィブリル状態まで微細にすることで、マイカ２９ａとの結合が強くなり、弾性率を向上させることができ、引張り強度も向上させることができる。
【００５０】
更に、一般にエラストマー等のゴム材料は引張り強度と引張り伸び特性が反比例する事が知られているが、ミクロフィブリル状態の竹繊維や竹パルプを添加することにより、エラストマーの引張り強度を維持したまま引張り伸び特性を向上させるか、または引張り伸び特性を維持したまま引張り強度を向上させることが可能である。
【００５１】
一方、竹繊維、竹パルプは平均繊維径が１０μｍ以上になると、マイカ２９ａとの結合を強化させるという力は不足する傾向にある。
【００５２】
これら竹繊維は混入量が多くなると流動性が低下し、薄肉成形が困難になる。
【００５３】
そこで、竹のしなやかで強靭な特性を付与するために、竹の含有量を増やしたい場合は竹粉を使用すれば良い。
【００５４】
竹粉は竹繊維より流動性が良く、よって竹の混入量を増やすことができる。
【００５５】
また、竹炭粉を使用しても良く、炭化させることにより竹材料自身が硬質化して弾性率と内部損失が向上するため、音質をさらに向上させることができる。
【００５６】
また、竹炭粉は着色剤を使用しなくても高品位な黒系色の外観を実現することができ、デザイン性を向上させることができる。
【００５７】
さらに、竹の葉から抽出した二酸化珪素成分のプラントオパールを使用しても良い。
【００５８】
竹の葉から抽出したプラントオパールは弾性率を向上させることができ、また、二酸化珪素化合物であるのでマイカ２９ａとの結合性も良い。
【００５９】
これら竹粉、竹炭粉、竹の葉から抽出したプラントオパールは平均粒径が５０μｍ以下が望ましい。
【００６０】
特に望ましいのは、平均粒径が１０μｍ以上で、かつ５０μｍ以下である。
【００６１】
平均粒径が５０μｍより大きくなると、弾性率を有効に向上させることができず、さらにマイカ２９ａとの高い結合性も有効に発揮させることができない。
【００６２】
また、平均粒径が１０μｍ以下であると、プラントオパールの形状が粒子状となるため、曲げ弾性率向上の効果が発揮できない。
【００６３】
さらに、竹材料の混入比率は、５重量％以上で、かつ３０重量％以下が望ましい。
【００６４】
竹材料の混入比率が、５重量％以上で、かつ３０重量％以下であれば、弾性率及び内部損失向上による音質向上、更に、高い材料強度の向上も効果的に実現可能である。
【００６５】
そして、竹材料が５重量％に満たない場合は、添加量が少なすぎて効果がほとんど現れない。
【００６６】
また、竹材料が３０重量％より多い場合は、流動性の低下により薄肉成形が困難になり、形状の自由度が小さくなる。
【００６７】
また、相溶化剤を含んでも良い。
【００６８】
相溶化剤は、熱可塑性エラストマー２９ｃとマイカ２９ａの相溶性を向上させ、より寸法安定性や制振性といった性能を向上させることができる。
【００６９】
熱可塑性エラストマー２９ｃのハードセグメントはオレフィン系やスチレン系、アラミド系などいずれを使用しても良い。
【００７０】
ここで言うハードセグメントとは、熱可塑性エラストマーの硬質層部分のことである。
【００７１】
ここでは、熱可塑性エラストマー２９ｃのハードセグメントがオレフィン系である場合を説明する。
【００７２】
相溶化剤にはメタクリロキシ基を有するシラン化合物を使用すると効果がより発揮される。
【００７３】
代表的なメタクリロキシ基を有するシラン化合物は、３−メタクリロキシプロピルトリメトキシシラン、３−メタクリロキシプロピルメチルジエトキシシラン、３−メタクリロキシプロピルトリエトキシシランが挙げられる。
【００７４】
また、その他、官能基の異なるシラン化合物で、ビニルトリメトキシシラン、ビニルトリエトキシシラン、３−メルカプトプロピルメチルジメトキシシラン、３−メルカプトプロピルトリメトキシシランなどを使用しても良い。
【００７５】
熱可塑性エラストマー２９ｃのハードセグメントがスチレン系であれば、３−メルカプトプロピルメチルジメトキシシラン、３−メルカプトプロピルトリメトキシシランが望ましいが、ビス（トリエトキシシリルプロピル）テトラスルフィドも大きな効果を発揮する。
【００７６】
熱可塑性エラストマー２９ｃのハードセグメントがスチレン系の場合も上記に限定されずに、Ｎ−２（アミノエチル）３−アミノプロピルメチルジメトキシシラン、Ｎ−２（アミノエチル）３−アミノプロピルトリメトキシシラン、Ｎ−２（アミノエチル）３−アミノプロピルトリエトキシシラン、３−アミノプロピルトリエトキシシラン、３−アミノプロピルトリメトキシシランを使用しても良い。
【００７７】
熱可塑性エラストマー２９Ｃのハードセグメントがアラミド系の場合は、２−（３,４エポキシシクロヘキシル）エチルトリメトキシシラン、３−グリドキシプリピルトリメトキシシラン、３−グリドキシプロピルメチルジエトキシシラン、３−グリドキシプロピルトリエトキシシラン、３−トリエトキシシリル−Ｎ−（１,３ジメチル−ブチリデン）プロピルアミン、Ｎ−フェニル−３−アミノプロピルトリメトキシシラン、３−イソシアネートプロピルトリオエトキシシランなども効果的である。
【００７８】
次に、上述したスピーカ用エッジ材料２９Ａをスピーカ用エッジ２９Ｂに成形し、振動板本体２７を結合したスピーカ用振動板２９について説明する。
【００７９】
スピーカ用エッジ２９Ｂは、上述したスピーカ用エッジ材料２９Ａを射出成形することにより形状を形成している。
【００８０】
射出成形することにより、生産効率を向上させることができるとともに、複雑なエッジ形状であっても成形時の応力歪を生じさせることなく成形することができ、リニアリティーが良好で、精度が高く、さらにばらつきが少ないエッジを容易に得ることができる。
【００８１】
このとき、スピーカ用エッジ２９Ｂは、スピーカ用エッジ２９Ｂ単体で射出成形により形成し、その後、振動板本体と結合しても良いし、スピーカ用エッジ２９Ｂと振動板本体とを同時に一体成形して結合しても良い。
【００８２】
スピーカ用エッジ２９Ｂと振動板本体とを同時に一体成形して結合することで、接着剤が不要になるとともに、さらに生産効率を向上させることができる。
【００８３】
また、振動板本体は紙でも樹脂でも一体成形することができ、接着剤が不要になる。
【００８４】
振動板本体を、紙にて構成した場合は、音質や周波数特性の設計自由度を拡大することができる。
【００８５】
一方、振動板本体を、樹脂にて構成した場合は、耐水性や耐湿性を向上させることができ、生産性も向上させることができる。
【００８６】
また、紙からなる振動板本体は竹繊維を含む構成とすることで、竹繊維の有する強靭性により、明るく歯切れの良いクリアな音質を実現することができる。
【００８７】
さらに、エッジ材料に添加する竹繊維は針葉樹からなる繊維より剛性が高く、しなやかであるため、エッジを薄肉成形する際に射出速度を上げても振動板の変形やそりが解消される。
【００８８】
一方、樹脂からなる振動板本体は、軽量化と耐熱性のためにポリプロピレンを使用することが望ましく、さらに強化材として竹繊維を含んでも良い。
【００８９】
そして、ポリプロピレンは５０重量％以上であることが望ましい。
【００９０】
ポリプロピレンが５０重量％以上であれば、エッジ材料と振動板本体材料との親和性が高まり、エッジとの結合強度をより強固にすることが出来る。
【００９１】
また、振動板本体の樹脂はさらに植物由来のポリ乳酸を含んでも良い。
【００９２】
植物由来のポリ乳酸の混入量は、５重量％以上で、かつ３０重量％以下が望ましい。
【００９３】
特に望ましくは、２５重量％以上で、かつ３０重量％以下が良い。
【００９４】
植物由来であるポリ乳酸が２５重量％を超えるバイオマス樹脂は、より環境に優しい。
【００９５】
この理由としては、植物由来のポリ乳酸は大気中の二酸化炭素が原料であり、燃焼させても大気中の二酸化炭素量は増加しないことから、地球温暖化防止に繋がり、その含有量が多いほど、その環境を向上させる効果は大きくなるためである。
【００９６】
植物由来のポリ乳酸が５重量％に満たないと、ポリ乳酸による曲げ弾性率の向上が期待できず、効果を発揮させることができない。
【００９７】
以上のように本発明は、熱可塑性エラストマーに、平均粒径が４０μｍ以下の微細なマイカと、発泡剤とを添加してなるスピーカ用エッジ材料を射出成形して形状を形成したスピーカ用エッジと振動板本体とを結合してスピーカ用振動板を構成したものである。
【００９８】
この構成とすることにより、接着剤を使用する必要がなく、寸法精度が高く、ローリングを抑制した高品質で生産性の高いスピーカ用振動板を提供することができる。
【００９９】
その上従来では、ほとんどのエッジ材料は振動板と結合する際に、エッジを接着剤で貼り合せる必要があり、被着体の材料や耐熱条件によって接着剤が限定されるため音質的な影響も少なからず受けてしまうが、本発明では接着剤を使用する必要がなくなるため、この課題も解消することができる。
【０１００】
また従来では、接着剤の塗布ばらつきによりローリングによる特性低下や品質低下を引起す可能性があったが、本発明では接着剤を使用する必要がなくなるため、この課題も解消することができる。
【０１０１】
さらに従来では、樹脂振動板の場合は接着前にプライマー塗布工程が必要であるなどの工数が多く必要になるという欠点があったが、本発明では接着剤を使用する必要がなくなるため、この課題も解消することができる。
【０１０２】
よって本発明は、成形収縮率の小さいエラストマーが得られ、射出成形による内部応力を緩和し、歪を残さず成形できるため成形品の変形や反りを抑制し、より薄肉成形することができるため、リニアリティーが良く、軽量で、高い内部損失を有し、耐久性に優れ、製造が容易でばらつきが少なく、そして防水性能にも優れるという性能の高いスピーカ用エッジ材料とすることができる。
【０１０３】
また、強化材の添加は耐熱性などの信頼性を向上させるだけでなく、内部損失も大きくする役割もあり従来の熱可塑性エラストマーより内部損失が大きくなり特性が優れ、ばらつきの少ない生産性の高いスピーカ用エッジ材料を得ることができる。
【０１０４】
よって、この構成により、成形収縮率の小さいスピーカ用エラストマーエッジが得られるため、射出成型により一体成形する際の内部応力を緩和し、歪を残さず成形できるため成形品の変形や反りを抑制し、形状の自由度が大きくなり、かつより薄肉成形することができる。
【０１０５】
また、射出成形であるため寸法制度が高く、生産性を向上させることができる。
【０１０６】
その上、より生産性を向上させるために多数個取りにした場合でも、加硫ゴムのような大きな成形ばらつきはなく、金型汚染も少なくなる。
【０１０７】
また、成形品のランナー部分をリサイクル活用できるため、環境にも優しく、材料利用率が向上し、低コスト化することが可能となる。
【０１０８】
そして、振動板作製に接着剤が不要であることから工数削減も含めて安価であり、接着剤の塗布ばらつきや貼り合わせずれによるローリング発生を抑制することが可能となり、薄肉成形での寸法精度が高く形状の自由度が大きいため、品質安定性が高く特性の良好化、特性設定の自由度拡大を図ることができる優れたスピーカ用振動板を提供することができる。
【０１０９】
（実施の形態２）
以下、実施の形態２を用いて、本発明について説明する。
【０１１０】
図４は、本発明の一実施の形態におけるスピーカの断面図を示したものである。
【０１１１】
図４に示すように、着磁されたマグネット２１を上部プレート２２およびヨーク２３により挟み込んで内磁型の磁気回路２４を構成している。
【０１１２】
この磁気回路２４のヨーク２３にフレーム２６を結合している。
【０１１３】
このフレーム２６の周縁部に、本発明の振動板本体２７の外周をエッジ２９Ｂを介して接着している。
【０１１４】
そして、この振動板本体２７の中心部にボイスコイル２８の一端を結合するとともに、反対の一端を前記磁気回路２４の磁気ギャップ２５にはまり込むように結合して構成している。
【０１１５】
本発明のスピーカの周波数特性を図５、従来のスピーカの周波数特性を図６に示す。
【０１１６】
本発明のスピーカでは、音圧においては中高域でのピークディップが低減しているとともに、歪においても低減しており、特性のより優れたスピーカであることがわかる。
【０１１７】
以上は、内磁型の磁気回路２４を有するスピーカについて説明したが、これに限定されず、外磁型の磁気回路を有するスピーカに適用してもよい。
【０１１８】
（実施の形態３）
以下、実施の形態３を用いて、本発明について説明する。
【０１１９】
図７は、本発明の一実施形態の電子機器であるオーディオ用のミニコンポシステムの外観図を示したものである。
【０１２０】
スピーカ３０は、エンクロジャー４１に組込まれてスピーカシステムが構成されている。
【０１２１】
アンプ４２はスピーカシステムに入力する電気信号の増幅回路を含む。
【０１２２】
プレーヤ等の操作部４３はアンプ４２に入力されるソースを出力する。
【０１２３】
電子機器であるオーディオ用のミニコンポシステム４４は、このようにアンプ４２、操作部４３、スピーカシステムを有する。
【０１２４】
アンプ４２、操作部４３、エンクロジャー４１は、ミニコンポシステム４４の本体部である。
【０１２５】
すなわちスピーカ３０は、ミニコンポシステム４４の本体部に装着されている。
【０１２６】
またスピーカ３０のボイスコイルは、本体部のアンプ４２から給電されて振動板から音を発する。
【０１２７】
この構成により、従来では実現できなかった歪の低い音と良好な特性、さらには精度の高い特性づくり、品質や信頼性の安定化を可能としたミニコンポシステム４４が得られる。
【０１２８】
なおスピーカ３０の機器への応用として、オーディオ用のミニコンポシステム４４について説明したが、これに限定されない。
【０１２９】
持運び可能なポータブル用のオーディオ機器等への応用も可能である。
【０１３０】
さらに、液晶テレビやプラズマディスプレイテレビ等の映像機器、携帯電話等の情報通信機器、コンピュータ関連機器等の電子機器に広く応用、展開が可能である。
【０１３１】
（実施の形態４）
以下、実施の形態４を用いて、本発明について説明する。
【０１３２】
図８は、本発明の一実施形態の装置である自動車５０の断面図を示したものである。
【０１３３】
図８に示すように、本発明のスピーカ３０をリアトレイやフロントパネルに組込んで、カーナビゲーションやカーオーディオの一部として使用して自動車５０を構成したものである。
【０１３４】
この構成とすることにより、スピーカ３０を搭載して、このスピーカ３０の特長を活かした歪の低い音と良好な特性、さらには品質や信頼性の安定化を図ることができる自動車等の装置を実現させることができる。
【産業上の利用可能性】
【０１３５】
本発明は、歪の低い音と良好な特性、さらには品質や信頼性の安定化と高い生産性を必要とするスピーカに有用である。
【符号の説明】
【０１３６】
２１  マグネット
２２  上部プレート
２３  ヨーク
２４  磁気回路
２５  磁気ギャップ
２６  フレーム
２７  振動板本体
２８  ボイスコイル
２９  振動板
２９Ａ  エッジ材料
２９Ｂ  エッジ
２９ａ  マイカ
２９ｂ  発泡剤
２９ｃ  エラストマー
３０  スピーカ
４１  エンクロジャー
４２  アンプ
４３  操作部
４４  ミニコンポシステム
５０  自動車
【図１】
2011239248.tif 000003
【図２】
2011239248.tif 000004
【図３】
2011239248.tif 000005
【図４】
2011239248.tif 000006
【図５】
2011239248.tif 000007
【図６】
2011239248.tif 000008
【図７】
2011239248.tif 000009
【図８】
2011239248.tif 000010